КЕРАМИЧЕСКАЯ МАССА ДЛЯ ИЗГОТОВЛЕНИЯ ОБЛИЦОВОЧНОЙ ПЛИТКИ
CERAMIC MASS FOR PRODUCTION OF FACING TILES

Изобретение относится к области технологии силикатов и касается составов керамических масс, которые могут быть использованы дня изготовления облицовочной плитки.
Известна керамическая масса, содержащая, мас.%: глина легкоплавкая 20,0-40,0; глина тугоплавкая 25,0-35,0; глинистые отходы обогащения циркон-ильменитовой руды 35,0-45.0 [1].
Задача изобретения состоит в повышении термостойкости плиток, полученных из керамической массы.
Технический результат достигается тем, что в керамической массе для изготовления облицовочной плитки, включающей глину легкоплавкую, глину тугоплавкую, глинистые отходы обогащения циркон-ильменитовой руды, компоненты находятся при следующем соотношении, мас.%: глина легкоплавкая 13,0-15,0; глина тугоплавкая 13,0-15,0; глинистые отходы обогащения циркон-ильменитовой руды 70,0-74,0.
2
2
3
2
2
3
2
2
3
Для приготовления керамической массы используют глины легкоплавкие следующего состава, мас.%: SiO 60,0-80,0; AlO+ TiO 5,0-20,0; FeO+ FeO 3,0-10,0; СаО до 25,0; MgO до 3,0; NaO + KO 1,0-5,0; SO до 3,0; п.п.п. до 15,0.
2
2
3
2
2
3
2
2
В составе керамической массы используют глины тугоплавкие следующего состава, мас.%: SiO 42,0-80,0; AlO 13,0-35,0; TiO 0,3-1,6; FeO 1,2-11,0; СаО до 1,7; MgO 0,2-1,6; NaO 0,1-3,6; KO 0,1-4,4; п.п.п.2,6-15,7.
2
2
3
2
3
2
Глинистые отходы обогащения циркон-ильменитовой руды образуются после дезинтеграции и грохочения в виде пульпы влажностью 37-48%. Химический состав отходов, мас.%: SiO 58,74; AlO 21,39; FeO 6,21; СаО 1,7; MgO 1,22; RO 1,62; п.п.п.7,34.
В таблице приведены составы керамической массы для изготовления облицовочной плитки.
Таблица.
Компоненты
Состав, мас.%:
1
2
3
Глина легкоплавкая
13,0
14,0
15,0
Глина тугоплавкая
13,0
14,0
15,0
Глинистые отходы обогащения
74,0
72,0
70,0
циркон-ильменитовой руды
Термостойкость плитки (нагрев до 200°С - охлаждение на воздухе до 20°С), циклы
не менее 100
не менее 100
не менее 100
Компоненты дозируют в требуемых количествах. Глинистые отходы обогащения циркон-ильменитовой руды сушат, смешивают с глиной тугоплавкой и легкоплавкой, размалывают и готовят керамическую массу с влажностью 7-9%, из которой прессуют плитку полусухим способом под давлением 30 МПа. На поверхность плитки наносят (напыляют) слой цветной глазури и при температуре 1130-1160°С проводят обжиг.
Источники информации
1. SU 1451128, С04В 33/00, 1989.